СПОСОБ ПОЛУЧЕНИЯ ФТОРИРОВАННОГО ПОЛИМЕРА И СПОСОБ ПОЛУЧЕНИЯ ФТОРИРОВАННОГО ИОНООБМЕННОГО ПОЛИМЕРА

1. Способ получения фторированного полимера, включающий полимеризацию смеси исходных материалов, содержащей, по меньшей мере, один из мономерного состава M11, который содержит перфтормономер, представленный следующей формулой m11, и фторированный мономер m11H, в котором, по меньшей мере, некоторые из атомов фтора в указанном перфтормономере замещены атомами водорода, и мономерный состав M12, который содержит перфтормономер, представленный следующей формулой m12, и фторированный мономер m12H, в котором, по меньшей мере, некоторые из атомов фтора в указанном перфтормономере замещены атомами водорода, отличающийся тем, что общее количество фторированного мономера m11H и фторированного мономера m12H составляет от 10 до 1100 ч/млн общего количества мономерного состава M11 и мономерного состава M12
11
12
14
1-10
2-10
при условии, что каждый из R, R и R независимо представляет собой атом фтора, C перфторалкильную группу или группу, содержащую простой эфирный атом кислорода между углерод-углеродными атомами в C перфторалкильной группе, и
13
1-10
2-10
R представляет собой простую связь, C перфторалкиленовую группу или группу, содержащую простой эфирный атом кислорода между углеродными атомами в C перфторалкиленовой группе.
2. Способ получения фторированного полимера по п.1, в котором фторированный мономер m11H представляет собой фторированный мономер, представленный следующей формулой m21, а фторированный мономер m12H представляет собой фторированный мономер, представленный следующей формулой m22
3. Способ получения фторированного полимера по п.1 или 2, в котором смесь исходных материалов дополнительно содержит тетрафторэтилен.
4. Способ получения фторированного полимера по любому из пп. 1-3, в котором смесь исходных материалов дополнительно содержит полимеризационную среду.
5. Способ получения фторированного полимера по любому из пп. 1-4, в котором смесь исходных материалов не содержит агента передачи цепи.
6. Способ получения фторированного полимера по любому из пп. 1-5, в котором смесь исходных материалов дополнительно содержит, по меньшей мере, один тип мономера, выбранный из группы, состоящей из мономера, представленного следующей формулой m31, мономера, представленного следующей формулой m32, мономера, представленного следующей формулой m33, мономера, представленного следующей формулой m34, мономера, представленного следующей формулой m35, мономера, представленного следующей формулой m36, и мономера, представленного следующей формулой m37
1-10
2-10
при условии, что Q представляет собой простую связь, C перфторалкиленовую группу или группу, содержащую атом кислорода простого эфира между углеродными атомами в C перфторалкиленовой группе,
q равно 0 или 1,
1
Y представляет собой атом фтора или одновалентную перфторорганическую группу,
1
Q представляет собой перфторалкиленовую группу, которая может содержать атом кислорода простого эфира,
2
Q представляет собой простую связь или перфторалкиленовую группу, которая может содержать атом кислорода простого эфира,
m равно 0 или 1, и когда p равно 0, m равно 0,
p равно 0 или 1,
n представляет собой целое число от 1 до 12,
X представляет собой атом фтора или трифторметильную группу,
r представляет собой целое число от 1 до 3,
t равно 0 или 1,
s представляет собой целое число от 1 до 12,
F1
F2
F1
F2
1-3
R и R представляют собой C перфторалкиленовые группы, и R и R могут быть одинаковыми или различными, и
F3
1-6
R представляет собой Cперфторалкиленовую группу.
7. Способ получения фторированного полимера по любому из пп. 1-6, в котором доля общего количества мономерного состава M11 и мономерного состава M12 в общем количестве всех мономеров, содержащихся в смеси исходных материалов, составляет от 20 до 90 мол.%.
8. Способ получения фторированного ионообменного полимера, включающий полимеризацию смеси исходных материалов, используемой в способе получения фторированного полимера по любому из пп. 1-7, при этом смесь исходных материалов дополнительно содержит мономер, содержащий прекурсорные группы для ионообменной группы для получения фторированного полимера, содержащего прекурсорную группу, а затем контактирование фторированного полимера, содержащего прекурсорную группу, с основанием для превращения прекурсорной группы в ионообменную группу.
9. Способ получения фторированного ионообменного полимера по п.8, в котором ионообменная группа представляет собой группу сульфоновой кислоты.
10. Способ получения фторированного ионообменного полимера по п.8 или 9, в котором мономер, содержащий прекурсорную группу, представляет собой, по меньшей мере, один член, выбранный из группы, состоящей из мономера, представленного следующей формулой m31, мономера, представленного следующей формуле m32, мономера, представленного следующей формулой m33, мономера, представленного следующей формулой m34, мономера, представленного следующей формулой m35, мономера, представленного следующей формулой m36, и мономера, представленного следующей формулой m37
1-10
2-10
при условии, что Q представляет собой простую связь, C перфторалкиленовую группу или группу, содержащую атом кислорода простого эфира между углерод-углеродными атомами в Cперфторалкиленовой группе,
q равно 0 или 1,
1
Y представляет собой атом фтора или одновалентную перфторорганическую группу,
1
Q представляет собой перфторалкиленовую группу, которая может содержать атом кислорода простого эфира,
2
Q представляет собой простую связь или перфторалкиленовую группу, которая может содержать атом кислорода простого эфира,
m равно 0 или 1, и когда p равно 0, m равно 0,
p равно 0 или 1,
n представляет собой целое число от 1 до 12,
X представляет собой атом фтора или трифторметильную группу,
r представляет собой целое число от 1 до 3,
t равно 0 или 1,
s представляет собой целое число от 1 до 12,
F1
F2
F1
F2
1-3
R и R представляют собой C перфторалкиленовые группы, и R и R могут быть одинаковыми или различными, и
F3
1-6
R представляет собой C перфторалкиленовую группу.
11. Фторированный полимер, полученный полимеризацией смеси исходных материалов, содержащей, по меньшей мере, один из
мономерного состава M11, который включает перфтормономер, представленный следующей формулой m11, и фторированный мономер m11H, в котором, по меньшей мере, некоторые из атомов фтора в указанном перфтормономере замещены атомами водорода, и
мономерного состава M12, который содержит перфтормономер, представленный следующей формулой m12, и фторированный мономер m12H, в котором, по меньшей мере, некоторые из атомов фтора в указанном перфтормономере замещены атомами водорода,
отличающийся тем, что общее количество фторированного мономера m11H и фторированного мономера m12H составляет от 10 до 1100 частей на миллион от общего количества мономерного состава M11 и мономерного состава M12
11
12
14
1-10
2-10
при условии, что каждый из R, R и R независимо представляет собой атом фтора, C перфторалкильную группу или группу, содержащую атом кислорода простого эфира между углерод-углеродными атомами в C перфторалкильной группе,
13
1-10
2-10
R представляет собой простую связь, C перфторалкиленовую группу или группу, содержащую простой эфирный атом кислорода между углерод-углеродными атомами в C перфторалкиленовой группе.
12. Электролитный материал, в котором используется фторированный полимер по п. 11.
13. Жидкая композиция, содержащая суспензию и электролитный материал по п. 12, диспергированный в суспензии, при этом суспензия содержит один или оба компонента из воды и органического растворителя, содержащего гидроксигруппу.
14. Блок мембранного электрода для топливного элемента с полимерным электролитом, содержащий
анод со слоем катализатора, содержащим протонопроводящий полимер,
катод, имеющий слой катализатора, содержащий протонопроводящий полимер, и
мембрану из твердого полимерного электролита, расположенную между анодом и катодом,
отличающийся тем, что протонопроводящий полимер, содержащийся, по меньшей мере, в одном из каталитических слоев катода и анода, является электролитным материалом, определенным согласно п. 12.
15. Топливный элемент с полимерным электролитом, содержащий блок мембранного электрода по п. 14.